(57)【要約】  α−ジカルボニル化合物と、少なくとも２つの第一級アミノ基を有するアミノ化合物（いわゆるオリゴアミン）と、プロトン酸と、オリゴアミン１ｍｏｌあたりアルデヒド基１つのみを有する化合物（いわゆるモノアルデヒド）１ｍｏｌ未満と、任意にさらなる化合物とを反応させることを含む、イオン性イミダゾリウム基を含む高分子化合物（略して高分子イミダゾリウム化合物）を製造するための方法。【特許請求の範囲】
【請求項１】
イオン性イミダゾリウム基を含む高分子化合物（略して高分子イミダゾリウム化合物）を製造するための方法であって、
−  α−ジカルボニル化合物と、
−  少なくとも２つの第一級アミノ基を有するアミノ化合物（いわゆるオリゴアミン）と、
−  プロトン酸と、
−  オリゴアミン１ｍｏｌあたりアルデヒド基１つのみを有する化合物（いわゆるモノアルデヒド）１ｍｏｌ未満と、
−  任意にさらなる化合物と
を反応させることを含む、前記方法。
【請求項２】
オリゴアミン１ｍｏｌあたりモノアルデヒド０．１ｍｏｌ未満を反応させる、請求項１に記載の方法。
【請求項３】
モノアルデヒドを反応させない、請求項１又は２に記載の方法。
【請求項４】
α−ジカルボニル化合物が、式Ｉ
【化１】
2019503420.tif 000009
［式中、Ｒ１及びＲ２は、それぞれ互いに独立して、Ｈ原子、ヒドロキシル基又は炭素原子１〜２０個を有する有機基である］で示される化合物であるか、該化合物の混合物である、請求項１から３までのいずれか１項に記載の方法。
【請求項５】
Ｒ１及びＲ２が、それぞれ互いに独立して、Ｈ原子又はヒドロキシル基である、請求項４に記載の方法。
【請求項６】
α−ジカルボニル化合物が、グリオキサール、グリオキシル酸又はそれらの混合物である、請求項１から５までのいずれか１項に記載の方法。
【請求項７】
オリゴアミンが、式ＩＩ
【化２】
2019503420.tif 000010
［式中、ｎは２以上の整数であり、かつＲ３は任意のｎ価の有機基である］で示される化合物である、請求項１から６までのいずれか１項に記載の方法。
【請求項８】
オリゴアミンが、脂肪族又は芳香族のジアミン又はトリアミンである、請求項１から７までのいずれか１項に記載の方法。
【請求項９】
オリゴアミンが、Ｃ２〜Ｃ２０−アルキレンジアミンである、請求項１から８までのいずれか１項に記載の方法。
【請求項１０】
プロトン酸が、１より大きいｐＫaを有する酸である、請求項１から９までのいずれか１項に記載の方法。
【請求項１１】
プロトン酸が酢酸である、請求項１から１０までのいずれか１項に記載の方法。
【請求項１２】
水、水混和性溶媒、又はそれらの混合物中で実施する、請求項１から１１までのいずれか１項に記載の方法。
【請求項１３】
反応溶液のｐＨ値が１〜６である、請求項１から１２までのいずれか１項に記載の方法。
【請求項１４】
プロトン酸を最初に反応器中に置き、オリゴアミンとα−ジカルボニル化合物と任意にモノアルデヒドとを、反応混合物の温度を３０℃未満で維持する速度でプロトン酸に供給する、請求項１から１３までのいずれか１項に記載の方法。
【発明の詳細な説明】
【技術分野】
【０００１】
本発明は、イオン性イミダゾリウム基を含む高分子化合物（略して高分子イミダゾリウム化合物）の製造方法に関し、該方法は、
−  α−ジカルボニル化合物と、
−  少なくとも２つの第一級アミノ基を有するアミノ化合物（いわゆるオリゴアミン）と、
−  プロトン酸と、
−  オリゴアミン１ｍｏｌあたりアルデヒド基１つのみを有する化合物（いわゆるモノアルデヒド）１ｍｏｌ未満と、
−  任意にさらなる化合物と
を反応させることを含む。
【０００２】
高分子イミダゾリウム化合物及びそれらの製造方法は、例えば国際公開第９９／３７２７６号（ＷＯ ９９／３７２７６）に記載されている。国際公開第９９／３７２７６号にしたがって、高分子イミダゾリウム化合物は、２つのイミダゾール基を有する化合物とジブロモ化合物との反応により得られる。得られたカチオン性イミダゾリウムポリマーは、対イオンとしてブロミドアニオンを有する。
【０００３】
国際公開第２０１０／０７２５７１号（ＷＯ ２０１０／０７２５７１）から、高分子イミダゾリウム化合物の新たな製造方法が公知である。国際公開第２０１０／０７２５７１号にしたがって、α−ジカルボニル化合物、アルデヒド、ジアミンとプロトン酸とを反応させる。双方のただ１つの反応ステップにおいて、イミダゾリウム環系及び高分子イミダゾリウムが、かかる出発材料から得られる。国際公開第２０１０／０７２５７１号の方法は、さらに、まだ公表されていない後の特許出願ＰＣＴ／ＥＰ ２０１５／０６７１０４ （ＰＦ ７７４５３）号及びＰＣＴ／ＥＰ ２０１５／０６７１０１（ＰＦ ７７３９４）号に記載されている。
【０００４】
高分子イミダゾリウム化合物を製造する前記先行技術の方法は、ハロゲン原子を有する化合物の使用、又はモノアルデヒドの、特にホルムアルデヒドの使用のいずれかを含む。さらに、環境的に利益があり、かかる出発材料を回避する他の代替方法に関心がある。しばしば高分子イミダゾリウム化合物中に残留するホルムアルデヒド又はハロゲン化合物は、多数の技術分野において、特にエレクトロニクス、ホームケア及び化粧品の分野において容認されていない。
【０００５】
本発明の目的は、高分子イミダゾリウム化合物の製造のための先行技術の方法に対して新規の方法を見出すことであった。特に、新規の方法は、経済的及び環境的に利益があるべきである。
【０００６】
したがって、前記で定義された方法が見出されている。
【０００７】
前記方法のための出発化合物について
本発明にしたがって、α−ジカルボニル化合物と、オリゴアミンと、プロトン酸と、モノアルデヒド１ｍｏｌ未満と、任意にさらなる化合物とを、互いに反応させる。
【０００８】
以下において、「α−ジカルボニル化合物」の用語は、α−ジカルボニル化合物の混合物も含むものとし、「オリゴアミン」の用語は、オリゴアミンの混合物も含むものとし、「プロトン酸」の用語は、プロトン酸の混合物も含むものとし、「モノアルデヒド」の用語は、モノアルデヒドの混合物も含むものとする。
【０００９】
α−ジカルボニル化合物及びモノアルデヒドのカルボニル基は、ヘミアセタール、アセタール、ヘミケタール又はケタール基の形も有していてもよく、それらは通常保護基である。
【００１０】
反応は、重縮合である。重縮合において、重合は、低分子量化合物、例えば水又はアルコールの脱離で生じる。カルボニル基の場合に水が脱離される。カルボニル基が保護され、ケタール又はヘミケタール、アセタール又はヘミアセタール基の形を有する場合に、水の代わりにアルコールが脱離される。
【００１１】
本発明の好ましい実施形態において、カルボニル基は、それ自体で存在しており、ヘミアセタール、アセタール、ヘミケタール又はケタール基の形を有していない。
【００１２】
本明細書において使用されるα−ジカルボニル化合物、オリゴアミン、モノアルデヒド又はプロトン酸の用語は、種々のジカルボニル化合物の、種々のオリゴアミンの、種々のモノアルデヒドの、又は種々のプロトン酸の混合物を含む。
【００１３】
α−ジカルボニル化合物について
α−ジカルボニル化合物は、好ましくは式Ｉ
【化１】
2019503420.tif 000002
［式中、Ｒ１及びＲ２は、それぞれ互いに独立して、水素原子、ヒドロキシル基又は炭素原子１〜２０個を有する有機基である］で示される化合物である。有機基は、分枝鎖もしくは非分枝鎖であってよく、又は例えば高分子イミダゾリウム化合物のさらなる架橋に起因しうる官能基を含みうる。好ましくは、有機基は、炭素原子１〜１０個を有する脂肪族又は芳香族炭化水素であり、したがって炭素及び水素以外のあらゆる原子を含まない。
【００１４】
好ましい実施形態において、Ｒ１及びＲ２の少なくとも１つは、水素又はヒドロキシル基である。
【００１５】
より好ましい実施形態において、Ｒ１及びＲ２は、それぞれ互いに独立して、Ｈ原子又はヒドロキシル基である。
【００１６】
好ましい化合物は、特にＲ１及びＲ２が次の意味を有する化合物である。
−  Ｒ１がＨであり、かつＲ２が炭素原子１〜１０個を有する脂肪族又は芳香族炭化水素である。
−  Ｒ１がＨであり、かつＲ２がＯＨである。
−  Ｒ１がＯＨであり、かつＲ２がＯＨである。
−  Ｒ１がＨであり、かつＲ２がＨである。
【００１７】
最も好ましいα−ジカルボニル化合物は、グリオキサール（Ｒ１及びＲ２がそれぞれ水素である）又はグリオキシル酸（Ｒ１が水素であり、かつＲ２がヒドロキシルである）又はそれらの混合物であり、グリオキシル酸が特に好ましい。
【００１８】
オリゴアミンについて
オリゴアミンは、好ましくは、一般式ＩＩ
【化２】
2019503420.tif 000003
によって示されてよく、式中、ｎは２以上の整数であり、かつアミノ基の数を示す。ｎは、非常に大きい値をとってもよく、例えばｎは、２〜１００００、特に２〜５０００の整数であってよい。ｎの非常に大きい値は、例えば、ポリアミン、例えばポリビニルアミンを使用する場合に存在する。
【００１９】
ｎ＝２を有する化合物（ジアミン）を本発明による反応において使用する場合には、直鎖の高分子イミダゾリウム化合物が形成され、２つより多い第一級アミノ基を有するアミンの場合には、分枝鎖状ポリマーが形成される。
【００２０】
好ましい実施形態において、ｎは、２〜６、特に２〜４の整数である。ｎ＝２（ジアミン）又はｎ＝３（トリアミン）がより特に好ましい。ｎ＝２がより特に好ましい。
【００２１】
Ｒ３は、任意のｎ価の有機基である。ｎ価の有機基は、ポリマー、例えば前記したようにポリビニルアミンの基であってよく、その場合対応する高分子量を有する。
【００２２】
有機基は、炭素及び水素だけでなく、ヘテロ原子、例えば酸素、窒素、硫黄又はハロゲンも、例えば、官能基、例えばヒドロキシル基、酸基、例えばカルボン酸基、エーテル基、エステル基、アミド基、芳香族複素環、ケト基、アルデヒド基、第一級もしくは第二級アミノ基、イミノ基、チオエーテル基又はハロゲン化物基の形で含んでいてよい。
【００２３】
好ましい実施形態において、アミノ化合物は、エーテル基、第二級又は第三級アミノ基、カルボン酸基を含んでよく、これらとは別にさらなる官能基を含まなくてよい。例えば、ポリエーテルアミンを挙げることができる。
【００２４】
Ｒ３は、最も好ましくは、純粋な炭化水素基、又はエーテル基、第二級アミノ基もしくは第三級アミノ基で中断されているか又は置換されている炭化水素基である。特定の実施形態において、Ｒ３は、純粋な炭化水素基であり、いずれの官能基も含まない。炭化水素基は、脂肪族又は芳香族であってよく、又は芳香族及び脂肪族の基の双方を含む。
【００２５】
オリゴアミンは、第一級アミノ基が脂肪族基、芳香族環系、例えばフェニレンもしくはナフタレン基に直接結合しているジアミン、又は第一級アミノ基が芳香族環系のアルキル置換基として脂肪族基に結合しているアミノ化合物であってよい。
【００２６】
特に好ましいオリゴアミンは、第一級アミノ基が脂肪族炭化水素基、特に炭素原子２〜５０個、特に好ましくは炭素原子３〜４０個を有する脂肪族炭化水素基に結合しているジアミンである。
【００２７】
最も好ましいジアミンは、Ｃ２〜Ｃ２０−アルキレンジアミン、例えば１，４−ブチレンジアミン又は１，６−ヘキシレンジアミンである。
【００２８】
プロトン酸について
プロトン酸は、式Ｙm-（Ｈ+）m［式中、ｍは正の整数である］により示されうる。高分子プロトン酸、例えばポリアクリル酸であってもよく、その場合、ｍは非常に大きい値をとってもよい。かかる高分子プロトン酸として、例えばポリアクリル酸、ポリメタクリル酸、又は（メタ）アクリル酸、マレイン酸、フマル酸もしくはイタコン酸と任意の他のモノマー、例えば（メタ）アクリレート、ビニルエステルもしくは芳香族モノマー、例えばスチレンとのコポリマー、又は複数のカルボキシル基を有する他のポリマーが挙げられてよい。
【００２９】
好ましい実施形態において、ｍは、１〜４、特に好ましくは１又は２の整数である。特定の実施形態において、ｍは１である。
【００３０】
プロトン酸のアニオンＹm-は、高分子イミダゾリウム化合物のイミダゾリウムカチオンに対する対イオンを形成する。
【００３１】
プロトン酸のアニオンは、好ましくは、少なくとも１、特に少なくとも２、及びより特に好ましい実施形態においては少なくとも４のｐＫa（２５℃、１ｂａｒで、水又はジメチルスルホキシド中で測定）を有するプロトン酸のアニオンである。
【００３２】
ｐＫaは、底を１０とする酸の定数Ｋaの負の対数である。ｐＫaは、この目的のために、２５℃、１ｂａｒで、溶媒として水又はジメチルスルホキシド中で測定される；したがって、本発明にしたがって、アニオンが水中又はジメチルスルホキシド中で対応するｐＫaを有することが十分である。ジメチルスルホキシドは、特に、アニオンが水中に容易に溶解しない場合に使用される。２つの溶媒に関する情報は、標準的な参考文献に記載されている。
【００３３】
したがって、プロトン酸は、好ましくは、１未満のｐＫaを有するハロゲンのプロトン酸ではなく、特にＨＣｌでもＨＢｒでもなく、かつアニオンは、それに対応して、塩化物又は臭化物ではない。
【００３４】
好ましいプロトン酸は、カルボン酸、スルホン酸、リン酸又はホスホン酸である。
【００３５】
リン酸として、特に、式ＩＶ
【化３】
2019503420.tif 000004
［式中、Ｒ’及びＲ’’は、それぞれ互いに独立して、水素又はＣ１〜Ｃ１０−、好ましくはＣ１〜Ｃ４−アルキル基である］の化合物を挙げられる。
【００３６】
ホスホン酸として、特に、式Ｖ
【化４】
2019503420.tif 000005
［式中、Ｒ’及びＲ’’は、それぞれ互いに独立して、水素又はＣ１〜Ｃ１０−、好ましくはＣ１〜Ｃ４−アルキル基である］の化合物を挙げられる。
【００３７】
好ましくは、プロトン酸は、１つ以上の、特に１〜３つのカルボン酸基を有するカルボン酸であり、１つのカルボン酸基を有するカルボン酸が最も好ましい。
【００３８】
好ましいカルボン酸は、炭素原子１〜２０個を有し、かつ１又は２つのカルボン酸基を含む。
【００３９】
カルボン酸は、脂肪族又は芳香族化合物であってよい。ここで、芳香族化合物は、芳香族基を含む化合物である。カルボン酸基の酸素原子を除いてさらなるヘテロ原子を含まず又は多くて１もしくは２つのヒドロキシル基、カルボニル基もしくはエーテル基を含む脂肪族又は芳香族カルボン酸が特に好ましい。
【００４０】
カルボン酸基の酸素原子に加えて他のヘテロ原子を含まない脂肪族又は芳香族カルボン酸が最も好ましい。
【００４１】
２つのカルボン酸基を有するカルボン酸として、例えばフタル酸、イソフタル酸、Ｃ２〜Ｃ６−ジカルボン酸、例えばシュウ酸、マロン酸、コハク酸、グルタル酸、アジピン酸が挙げられてよい。
【００４２】
１つのカルボン酸基を有するカルボン酸として、脂肪族、芳香族、飽和、又は不飽和のＣ１〜Ｃ２０−カルボン酸、特に、アルカンカルボン酸、アルケンカルボン酸、アルキンカルボン酸、アルカジエンカルボン酸、アルカトリエンカルボン酸、ヒドロキシカルボン酸もしくはケトンカルボン酸、又は芳香族カルボン酸、例えば安息香酸もしくはフェニル酢酸が挙げられてよい。適したアルカンカルボン酸、アルケンカルボン酸及びアルカジエンカルボン酸は脂肪酸としても公知である。
【００４３】
例えば、任意に１又は２つのヒドロキシ基、好ましくは１つのヒドロキシ基により置換されていてよい安息香酸及びＣ１〜Ｃ２０−アルカンカルボン酸である。
【００４４】
安息香酸及びＣ２〜Ｃ２０−アルカンカルボン酸、特に酢酸及びプロピオン酸が特に好ましく、酢酸がより特に好ましい。
【００４５】
モノアルデヒドについて
モノアルデヒドは、式ＩＩＩ
【化５】
2019503420.tif 000006
［式中、Ｒ４は、Ｈ原子、又は炭素原子１〜２０個を有する有機基である］により示されうる。ホルムアルデヒドが特に好ましく、ホルムアルデヒドは、ホルムアルデヒドを遊離する化合物、例えばパラホルムアルデヒド又はトリオキサンの形でも使用できる。
【００４６】
モノアルデヒドは、オリゴアミン１ｍｏｌあたり１ｍｏｌ未満の量で使用される。
【００４７】
好ましいモノアルデヒドは、オリゴアミン１ｍｏｌあたりモノアルデヒド０．１ｍｏｌ未満の量で使用される。
【００４８】
最も好ましくは、本発明の方法においてモノアルデヒドは使用されない。
【００４９】
したがって、本発明の最も好ましい実施形態において、反応溶液及び得られた高分子イミダゾリウム化合物は、モノアルデヒドを有しておらず、特にホルムアルデヒドを有していない。
【００５０】
他の化合物について
本発明の方法において、例えば特定の末端基をポリマーに導入するため、又は定義した特性を設定するためにさらなる官能基により追加の架橋についてもたらすため、又は得られたポリマーに対して可能な限り後の時点でさらに反応（重合類似反応）させるために、他の化合物を使用することが可能である。
【００５１】
したがって、所望の場合に、例えば、高分子イミダゾリウム化合物の分子量に影響を及ぼすためにモノアミンを使用することが可能である。１つのみの第一級アミノ基を有する化合物は、連鎖停止反応を導き、そして関連するポリマー鎖の末端基を形成する。モノアミンの割合が高くなると、分子量は低くなる。
【００５２】
プロセスについて：
モノアルデヒドを使用しない反応は、主に次の反応式にしたがって進行する：
【化６】
2019503420.tif 000007
【００５３】
ここで、ジアミン１分子、酢酸１分子、及びジカルボニル化合物２分子を反応させて、酢酸アニオンを有する高分子イミダゾリウム化合物を得る。グリオキサールの使用により、副生成物としてフマル酸が得られる。代わりにα−ジカルボニル化合物としてグリオキシル酸を使用する場合に、副生成物として二酸化炭素が形成されるであろう。これは、イミダゾリウム環系の形成に起因する２つのα−ジカルボニル分子の双方を消費することを導き、その際、１つは、窒素原子間の２つの炭素原子の架橋を形成し、他方のα−ジカルボニル分子は、窒素原子間で１つの炭素原子の架橋を形成する。後者は、明らかに、ギ酸又は副生成物として二酸化炭素を生じるα−ジカルボニル分子の炭素−炭素の結合の分裂下で生じる。
【００５４】
いくつかのモノアルデヒドをさらに使用する場合に、２つの窒素原子間の１つの炭素原子架橋のいくつは、かかるモノアルデヒドから形成され、他は、上述のメカニズムに従って形成されうる。
【００５５】
高分子イミダゾリウム化合物の高分子量は、例えば、化合物が等モル量で使用される場合に達せられてよく、それは以下を意味する。
【００５６】
合計（モノアルデヒド、もしあればα−ジカルボニル化合物の合計）でアルデヒド２ｍｏｌを、ジアミン１ｍｏｌ及びプロトン酸１ｍｏｌと反応させる。２つより多い第一級アミノ基を有するオリゴアミンの場合に、他の化合物の当量が、等モル量にしたがって適応されるべきである。
【００５７】
もちろん、いずれの化合物も、過剰量で使用されてよく、他の化合物及び過剰量で使用される化合物の残留物の迅速かつ完全な消費をもたらしうる。
【００５８】
しかしながら、高分子量の高分子イオン性イミダゾリウム化合物の形成は、オリゴアミンに対する合計のアルデヒド化合物（α−ジカルボニル化合物、及び任意にモノアルデヒドである）のモル比が２より大きいように改良されることが見出されている。
【００５９】
好ましい実施形態において、合計のアルデヒド化合物とオリゴアミンとのモル比は、３．０：１．０〜２．０：１．０であり、２．２：１．０〜２．０：１．０の割合がより好ましい。
【００６０】
好ましくは、プロトン酸は、少なくとも等モル量で使用される。
【００６１】
化合物の反応は、溶媒中で実施されうる。適した溶媒は、水、又は親水性及び疎水性の有機溶媒を含む有機溶媒である。疎水性有機溶媒は、特に、疎水性化合物の場合に適していてよい。
【００６２】
化合物の反応は、好ましくは、水、水混和性溶媒又はそれらの混合物中で実施される。
【００６３】
水混和性溶媒は、特に、プロトン溶媒、好ましくは多くて炭素原子４個を有する脂肪族アルコール又はエーテル、例えばメタノール、エタノール、メチルエチルエーテル、テトラヒドロフランである。適したプロトン溶媒は、任意の割合で（１ｂａｒ、２１℃で）水と混和できる。
【００６４】
反応は、好ましくは、水中又は水と前記プロトン溶媒との混合物中で実施される。反応は、特に好ましくは水中で実施される。
【００６５】
反応中、ｐＨ値は、好ましくは１〜７、より好ましくは１〜６及び特に３〜５である。ｐＨ値は、任意の適した方法によって、例えば酸又は適した緩衝系を添加することによって維持又は調整されうる。好ましい実施形態において、出発材料として使用されるプロトン酸の過剰量を使用して、ｐＨ値を調整してよい。
【００６６】
好ましい実施形態において、プロトン酸とオリゴアミンとのモル比は、１．０５：１〜１０：１、特に１．２：１〜５：１、又は１．５：１〜５：１であってよい。
【００６７】
化合物は、任意の順で混合されうる。
【００６８】
加工物の反応は、例えば０．１〜１０ｂａｒの圧力、特に大気圧で、及び１００℃未満、特に５０℃未満、特に好ましくは４０℃、又は３０℃の温度で実施されてよい。反応は発熱反応であり、冷却が必要とされる。凍結を避けるために、温度を、好ましくは０℃より低くあってはならず、特に３℃より低くあってはならない（常圧で）。発熱反応後に、温度を上昇させてよく、そして反応混合物を、撹拌し、そして高温を維持して反応を完了させてよい。
【００６９】
反応を、バッチ式で、半連続で又は連続して実施してよい。半連続方式の操作において、例えば、少なくとも１つの出発化合物を最初に装入させ、そして他の化合物を計量供給することが可能である。
【００７０】
連続方式の操作において、化合物は続けて合され、そしてその生成物混合物が連続して排出される。化合物は、個々に又は全体のもしくは任意の使用した化合物の混合物として供給されうる。特定の実施形態において、オリゴアミンと酸とを事前に混合し、そして１つの流れとして供給する一方で、他の化合物は、個々に又は同様に混合物（第二の流れ）として供給されてよい。
【００７１】
連続法のさらなる特定の実施形態において、カルボニル基を含有する全ての化合物（すなわち、α−ジカルボニル化合物及びモノアルデヒド、場合により、さらにアニオンＸ，ｍ（後者がカルボキシレートの場合に）のプロトン酸）は、事前に混合され、そして１つの流れとして共に供給され、そして、残りのオリゴアミン又はモノアミンが、別々に又は合わせて第二の流れに供給される。
【００７２】
連続調製を、任意の反応容器中で、すなわち撹拌容器中で実施してよい。複数の撹拌容器、例えば２〜４個の撹拌容器のカスケードで、又は管型反応器中で実施することが好ましい。
【００７３】
バッチ式プロセスの好ましい実施形態において、プロトン酸が、反応器中に最初に置かれ、そしてオリゴアミン、α−ジカルボニル化合物、モノアルデヒド（ある場合に）が、反応混合物の温度が４０℃未満、又は３０℃未満を維持する速度でプロトン酸に供給される。かかる方法では、反応中のあらゆる沈殿物の形成が、実質的に回避される。
【００７４】
重縮合反応を実施した後に、得られた高分子化合物は、溶液から沈澱してよく、又は溶液のままであってよい。高分子イオン性イミダゾリウム化合物の好ましい溶液が得られる。
【００７５】
高分子化合物は、通常の方法により溶液から分離されてもよい。最も単純な場合に、溶媒、例えば水は、蒸留により又は噴霧乾燥により除去されてよい。
【００７６】
Ｍｎは、例えば５０００ｇ／ｍｏｌより大きく、特に１００００ｇ／ｍｏｌより大きく、又は２００００ｇ／ｍｏｌより大きくあってよい。一般に、Ｍｎは、５０００００ｇ／ｍｏｌより高くはない。
【００７７】
多分散性（質量平均分子量と数平均分子量との割合  Ｍｗ／Ｍｎ）は、例えば１．１〜１００、特に１．５〜２０の値を有しうる。
【００７８】
高分子イミダゾリウム化合物の分子量は、標準としてポリ（２−ビニルピリジン）、並びに溶出液として水含有０．１％（ｗ／ｗ）トリフルオロ酢酸及び０．１ｍｏｌ／ｌ  ＮａＣｌを使用して、サイズ排除クロマトグラフィ（ＳＥＣ）により決定される。カラム温度は２５℃であり、注入体積は１００μＬ（マイクロリットル）であり、濃度は１．５ｍｇ／ｍＬであり、流量は０．８ｍＬ／分である。
【００７９】
本発明の方法は、高分子量のイミダゾリウム基含有高分子化合物を得るための、容易であり費用効果の高い方法である。さらに、本発明の方法は、かかる高分子化合物に関する高い選択性を有する。本発明の方法により、高分子イミダゾリウム化合物の溶液が得られる。かかる溶液は、高濃度の高分子イミダゾリウム化合物を有しうる。本発明の方法は、ハロゲンを有する化合物を要求せず、モノアルデヒド、例えばホルムアルデヒドの使用も要求しない。したがって、本発明の方法により得られる高分子イミダゾリウム化合物は、ハロゲン及び／又はホルムアルデヒド（必要な場合に）を不含でありうる。
【００８０】
実施例
高分子イミダゾリウム化合物の分子量を、標準としてポリ（２−ビニルピリジン）、並びに溶出液として水含有０．１％（ｗ／ｗ）トリフルオロ酢酸及び０．１ｍｏｌ／ｌ  ＮａＣｌを使用して、サイズ排除クロマトグラフィ（ＳＥＣ）により決定した。カラム温度は２５℃であり、注入体積は１００μＬ（マイクロリットル）であり、濃度は１．５ｍｇ／ｍＬであり、流量は０．８ｍＬ／分であった。
【００８１】
得られた高分子イミダゾリウム化合物の質量平均分子量（Ｍｗ）、数平均分子量（Ｍｎ）及び多分散性ＰＤＩ（Ｍｗ／Ｍｎ）を、実施例において特定する。
【００８２】
得られた生成物溶液の固形分を、真空下で１２０℃で２時間溶液を乾燥させることにより測定した。
【００８３】
核磁気共鳴スペクトル（ＮＭＲ）は、生成物溶液自体を用いた。付属書（図面）において、実施例のＮＭＲスペクトルを示す（ｘ軸に関しては化学シフト、ｙ軸に関しては強度）。ＮＭＲスペクトルは、単にポリマーのピークを示す。したがって、ＮＭＲスペクトルは、得られた溶液が、未反応の出発材料を含んでおらず、かつ全ての出発材料がポリマーへ反応されていたことを証明する。
【００８４】
比較例
（国際公開第２０１０／０７２５７１号にしたがってモノアルデヒドを使用）
酢酸２ｍｏｌ及び１，４−ブタン−ジアミン（水中で溶解）１ｍｏｌをフラスコ中に置いた。ホルムアルデヒド（４９％水溶液）１Ｍｏｌとグリオキサール（４０％水溶液）１Ｍｏｌとの混合物を、室温（氷浴冷却）で反応混合物に添加した。添加完了後に、反応混合物を１時間９５℃まで加熱した。
【００８５】
高分子イミダゾリウム化合物を含む水溶液を得た。溶液の固形分は３７．５質量％であった。
【００８６】
Ｍｗ：２５２００ｇ／ｍｏｌ；  Ｍｎ：２９１０ｇ／ｍｏｌ；  ＰＤＩ：６．５。
【００８７】
実施例１
（グリオキサール２ｍｏｌを使用し、モノアミンは使用しない）
酢酸２ｍｏｌ及び１，４−ブタン−ジアミン（水中で溶解）１ｍｏｌをフラスコ中に置いた。グリオキサール（４０％水溶液）２Ｍｏｌを、室温（氷浴冷却）で反応混合物に添加した。添加完了後に、反応混合物を５０分間７５℃まで注意深く加熱した。その溶液に水を添加し、そしてその混合物を室温まで冷却した。
【００８８】
高分子イミダゾリウム化合物を含む水溶液を得た。高分子イミダゾリウム化合物を含む水溶液を得た。溶液の固形分は１７．１質量％であった。
【００８９】
Ｍｗ：１２８００ｇ／ｍｏｌ；  Ｍｎ：１２１０ｇ／ｍｏｌ；  ＰＤＩ：１０．６。
【００９０】
実施例２
（グリオキサール１ｍｏｌ及びグリオキシル酸１ｍｏｌを使用し、モノアミンは使用しない）
酢酸２ｍｏｌ及び１，４−ブタン−ジアミン（水中で溶解）１ｍｏｌをフラスコ中に置いた。グリオキシル酸（５０％水溶液）１Ｍｏｌとグリオキサール（４０％水溶液）１Ｍｏｌとの混合物を、室温（氷浴冷却）で反応混合物に添加した。添加完了後に、反応混合物を２時間９５℃まで注意深く加熱し、この間ＣＯ2が反応混合物から発生していた。
【００９１】
高分子イミダゾリウム化合物を含む水溶液を得た。
【００９２】
Ｍｗ：１２９００ｇ／ｍｏｌ；  Ｍｎ：２１９０ｇ／ｍｏｌ；  ＰＤＩ：５．９。
【００９３】
【表１】
2019503420.tif 000008
【図面の簡単な説明】
【００９４】
【図１】比較例からのポリマーの１Ｈ−ＮＭＲ。
【図２】実施例１からのポリマーの１Ｈ−ＮＭＲ。
【図３】実施例２からのポリマーの１Ｈ−ＮＭＲ。
【図１】
2019503420.tif 000011
【図２】
2019503420.tif 000012
【図３】
2019503420.tif 000013
【国際調査報告】
2019503420.tif 000014
2019503420.tif 000015